ФЕРРИЕРИТ С МАЛЫМ РАЗМЕРОМ КРИСТАЛЛОВ И СПОСОБ ЕГО ПОЛУЧЕНИЯ

1. Кристаллический микропористый материал, имеющий каркас ферриеритного типа (FER-типа), молярное отношение оксида первого четырехвалентного металла к оксиду второго четырехвалентного или трехвалентного металла более чем около 10, а средний размер кристаллов около 200 нм или менее.
2. Кристаллический микропористый материал по п. 1, отличающийся тем, что указанный материал имеет размер кристаллов около 200 нм или менее во всех кристаллографических измерениях.
3. Кристаллический микропористый материал по п. 1, отличающийся тем, что указанный оксид первого четырехвалентного металла содержит диоксид кремния, указанный оксид второго четырехвалентного металла содержит оксид алюминия, а указанное молярное отношение диоксида кремния к оксиду алюминия (SAR) варьируется от около 10 до около 60.
4. Кристаллический микропористый материал по п. 1, отличающийся тем, что указанный материал имеет средний размер кристаллов около 100 нм или менее во всех кристаллографических измерениях.
5. Кристаллический микропористый материал по п. 1, отличающийся тем, что дополнительно содержит, по меньшей мере, один металл с функцией гидрогенизации.
6. Кристаллический микропористый материал по п. 4, отличающийся тем, что указанный, по меньшей мере, один металл с функцией гидрогенизации выбран из Pt, Pd, Rh, Ru, Ni, Re и их смеси.
7. Кристаллический микропористый материал по п. 1, отличающийся тем, что дополнительно содержит, по меньшей мере, один переходный металл для селективного каталитического восстановления оксидов азота и/или каталитического разложения гемиоксида азота.
8. Кристаллический микропористый материал по п. 6, отличающийся тем, что указанный, по меньшей мере, один переходный металл представляет собой Cu и Fe.
2
9. Кристаллический микропористый материал по п. 1, отличающийся тем, что удельная поверхность кристаллического микропористого материала варьируется от около 300 до около 450 м/г.
3
10. Кристаллический микропористый материал по п. 1, отличающийся тем, что объем микропор кристаллического микропористого материала варьируется от около 0,10 до около 0,20 см/г.
11. Способ получения кристаллического микропористого материала, имеющего каркас ферриеритного типа (FER-типа), молярное отношение диоксида кремния к оксиду алюминия (SAR) более чем около 10, а средний размер кристаллов около 200 нм или менее, где этот способ содержит:
этап формирования смеси для синтеза, содержащей источник диоксида кремния, источник оксида алюминия, источник щелочного металла и органические структурообразующие агенты, содержащие:
- первый органический структурообразующий агент (OSDA-1) и
- второй органический структурообразующий агент (OSDA-2), который стимулирует образование структуры ферриерита, причем молярное отношение OSDA-1 к OSDA-2 варьируется от около 0,2 до около 1,0; и
этап нагрева смеси для синтеза до температуры в пределах от около 120 до около 200°C в течение времени, достаточном для кристаллизации материала.
12. Способ по п. 11, отличающийся тем, что указанный OSDA-1 содержит катион тетраметиламмония.
13. Способ по п. 11, отличающийся тем, что указанный OSDA-2 представляет собой пирролидин, этилендиамин, 1,3-диаминопропан, 1-метилпирролидин, пиперидин, пиридин и 1,4-диаминобутан.
14. Способ по п. 11, отличающийся тем, что указанные органические структурообразующие агенты содержат катион тетраметиламмония и 1,3-диаминопропан.
15. Способ по п. 11, отличающийся тем, что указанные органические структурообразующие агенты содержат катион тетраметиламмония и пирролидин.
16. Катализатор, содержащий кристаллический микропористый материал, имеющий каркас ферриеритного типа (FER-типа), молярное отношение диоксида кремния к оксиду алюминия (SAR) более чем около 10, а средний размер кристаллов около 200 нм или менее во всех измерениях, причем катализатор является каталитически активным для, по меньшей мере, одного процесса, выбранного из: конверсии углеводородов, селективного каталитического восстановления оксидов азота и каталитического разложения гемиоксида азота.
17. Катализатор по п. 16, отличающийся тем, что дополнительно содержит, по меньшей мере, один металл с функцией гидрогенизации для конверсии углеводородов.
18. Катализатор по п. 17, отличающийся тем, что указанный, по меньшей мере, один металл с функцией гидрогенизации представляет собой Pt, Pd, Rh, Ru, Ni, Re и их смеси.
19. Катализатор по п. 16, отличающийся тем, что дополнительно содержит, по меньшей мере, один переходный металл для селективного каталитического восстановления оксидов азота и/или каталитического разложения гемиоксида азота.
20. Катализатор по п. 19, отличающийся тем, что указанный, по меньшей мере, один переходный металл представляет собой Cu и Fe.